(57)【要約】【解決手段】白金原子に、下記一般式（１）で示されるビニルアルコキシシラン  ＣＨ2＝ＣＨ−ＳｉＲ1a（ＯＲ2）3-a  （１）（Ｒ1，Ｒ2は互いに異なっていてもよい、脂肪族不飽和結合を有しない一価炭化水素基であり、ａは０，１又は２である）が配位した白金−ビニルアルコキシシラン錯体であるヒドロシリル化触媒。【効果】本発明の白金−ビニルアルコキシシラン錯体は、ヒドロシリル化活性が高く、保存安定性にも優れたものであり、シリコーン工業におけるヒドロシリル化硬化反応の白金使用量の低減にも寄与する。【選択図】なし【特許請求の範囲】
【請求項１】
白金原子に、下記一般式（１）で示されるビニルアルコキシシラン
ＣＨ2＝ＣＨ−ＳｉＲ1a（ＯＲ2）3-a  （１）
（Ｒ1，Ｒ2は互いに異なっていてもよい、脂肪族不飽和結合を有しない一価炭化水素基であり、ａは０，１又は２である）
が配位した白金−ビニルアルコキシシラン錯体であることを特徴とするヒドロシリル化触媒。
【請求項２】
上記一価炭化水素基が、炭素数１〜１０の、アルキル基、シクロアルキル基、アリール基又はアラルキル基であることを特徴とする請求項１記載のヒドロシリル化触媒。
【請求項３】
上記白金−ビニルアルコキシシラン錯体が、白金原子１個に対して上記ビニルアルコキシシランが４〜６個配位したものであることを特徴とする請求項１又は２記載のヒドロシリル化触媒。
【請求項４】
白金原子に、下記一般式（１）で示されるビニルアルコキシシラン
ＣＨ2＝ＣＨ−ＳｉＲ1a（ＯＲ2）3-a  （１）
（Ｒ1，Ｒ2は互いに異なっていてもよい、脂肪族不飽和結合を有しない一価炭化水素基であり、ａは０，１又は２である）
が配位した白金−ビニルアルコキシシラン錯体を含有するヒドロシリル化触媒組成物であって、該ヒドロシリル化触媒組成物中の塩素原子の含有量が、白金原子１モルに対して０．１モル以下であることを特徴とするヒドロシリル化触媒組成物。
【請求項５】
上記一般式（１）で示されるビニルアルコキシシランと、塩化白金酸又はその塩とを、中和剤の存在下で反応させ、副生した塩化物塩を分離して得たものであることを特徴とする請求項４記載のヒドロシリル化触媒組成物。
【請求項６】
上記一価炭化水素基が、炭素数１〜１０の、アルキル基、シクロアルキル基、アリール基又はアラルキル基であることを特徴とする請求項４又は５記載のヒドロシリル化触媒組成物。
【請求項７】
上記白金−ビニルアルコキシシラン錯体が、白金原子１個に対して上記ビニルアルコキシシランが４〜６個配位したものであることを特徴とする請求項４、５又は６記載のヒドロシリル化触媒組成物。
【発明の詳細な説明】
【技術分野】
【０００１】
本発明は、シリコーン工業において最も重要な硬化技術の一つであるヒドロシリル化反応の触媒に関するものであり、ヒドロシリル化反応用触媒として有用な新規な白金錯体であるヒドロシリル化触媒、及びこれを含有するヒドロシリル化触媒組成物に関する。
【背景技術】
【０００２】
ヒドロシリル化反応触媒としては、一般的に白金化合物が用いられている。ヒドロシリル化反応は、単純に塩化白金酸をアルコールに溶解したもので進行させることができる。しかしながら、この方法では、実際のシリコーン工業においては、特に剥離紙用シリコーンなどの速硬化が求められる用途において、触媒活性が劣る問題があった。
【０００３】
そのため、実用性のある活性の高い白金触媒として白金とアルケニル基含有シロキサンとの錯体が開発された（特公昭４２−２２９２４号公報（特許文献１））。しかしながら、塩化白金酸由来の塩酸による腐食性の問題があり、応用分野に制限が生じたため、塩酸を中和した白金−アルケニル基含有シロキサン錯体が開発された（特公昭４６−２８７９５号公報（特許文献２））。また、白金−アルケニル基含有シロキサン錯体は、経時で分解して黒く着色しやすく、このように着色したものは性能低下が見られることから、保存安定性の改良研究も進められ（特開平１０−３０９４７０号公報（特許文献３）、特開平１１−４２４３６号公報（特許文献４）、特開平１１−１２８７４８号公報（特許文献５））、現在、これらの改良触媒がシリコーン工業で広く使用されている。
【０００４】
一方、近年の鉱物資源の価格高騰は白金にも及び、白金化合物を使用する製品は経済上の理由から使用量の低減化ができる手法の開発が望まれていた。シリコーン工業においては、付加反応を硬化手段とする多くの製品が存在し、それらの硬化触媒として白金化合物が使用されているが、商品の性能を維持し、かつ白金化合物の使用量を低減化するには、使用量が少なくても活性（触媒効率）の高い白金系ヒドロシリル化触媒の開発が強く望まれていた。
【０００５】
【特許文献１】特公昭４２−２２９２４号公報
【特許文献２】特公昭４６−２８７９５号公報
【特許文献３】特開平１０−３０９４７０号公報
【特許文献４】特開平１１−４２４３６号公報
【特許文献５】特開平１１−１２８７４８号公報
【発明の開示】
【発明が解決しようとする課題】
【０００６】
本発明は、ヒドロシリル化触媒として従来から使用されてきた白金−アルケニル基含有シロキサン錯体に比較して、より活性が高く、白金の使用量を低減することができ、かつ経時安定性が高い、白金錯体系のヒドロシリル化触媒及びヒドロシリル化触媒組成物を提供することを目的とする。
【課題を解決するための手段】
【０００７】
本発明者らは、上記課題を解決するため鋭意検討を重ねた結果、ビニルアルコキシシランが、効率よく白金の配位子となって錯体を形成し、この白金−ビニルアルコキシシラン錯体が、これまでにない高活性なヒドロシリル化反応の触媒作用を示すことを見出した。
【０００８】
また、白金−アルケニル基含有シロキサン錯体とは異なり、ビニルアルコキシシランは、白金源として一般的に用いられる塩化白金酸又はその塩との反応において、この塩化白金酸由来の塩素が中和剤の存在下で塩化物塩を形成する液性下、即ち、ほぼ中性の系で、白金と錯体を形成することから、ビニルアルコキシシランと塩化白金酸と中和剤との反応系から、塩化白金酸由来の塩素の大部分を、副生する塩化物塩として分離することができ、塩素含有量の少ない（即ち、腐食性の小さい）高活性なヒドロシリル化触媒、及びこれを含有する組成物として白金−ビニルアルコキシシラン錯体を用いることができること、更に、この白金錯体が、経時安定性が高く、性能低下が小さいものであることを見出し、本発明をなすに至った。
【０００９】
即ち、本発明は、白金原子に、下記一般式（１）で示されるビニルアルコキシシラン
ＣＨ2＝ＣＨ−ＳｉＲ1a（ＯＲ2）3-a  （１）
（Ｒ1，Ｒ2は互いに異なっていてもよい、脂肪族不飽和結合を有しない一価炭化水素基であり、ａは０，１又は２である）
が配位した白金−ビニルアルコキシシラン錯体であることを特徴とするヒドロシリル化触媒を提供する。
【００１０】
また、本発明は、白金原子に、上記一般式（１）で示されるビニルアルコキシシランが配位した白金−ビニルアルコキシシラン錯体を含有するヒドロシリル化触媒組成物であって、該ヒドロシリル化触媒組成物中の塩素原子の含有量が、白金原子１モルに対して０．１モル以下であることを特徴とするヒドロシリル化触媒組成物を提供する。
【００１１】
このヒドロシリル化触媒組成物は、例えば、上記一般式（１）で示されるビニルアルコキシシランと、塩化白金酸又はその塩とを、中和剤の存在下で反応させ、副生した塩化物塩を分離することにより得ることができる。
【００１２】
従来の白金−アルケニル基含有シロキサン錯体に使用されるアルケニル基含有シロキサンでは、１，３−ジビニルテトラメチルジシロキサン、１，３，５，７−テトラビニルメチルシクロテトラシロキサンなどのシロキサン化合物が用いられ（特公昭４６−２８７９５号公報（特許文献２））、これらのシロキサン化合物は、容易に白金の配位子となりシリコーン可溶な白金錯体を与えることが知られているが、同時にヒドロシリル化反応の遅延剤となることも当業界では良く知られている。これに対して、ビニルアルコキシシランにはヒドロシリル化反応をほとんど遅延することがなく、それ故に、本発明の白金−ビニルアルコキシシラン錯体は、極めて効率よくヒドロシリル化反応を進行させることができる。
【発明の効果】
【００１３】
本発明の白金−ビニルアルコキシシラン錯体は、ヒドロシリル化活性が高く、保存安定性にも優れたものであり、シリコーン工業におけるヒドロシリル化硬化反応の白金使用量の低減にも寄与する。
【発明を実施するための最良の形態】
【００１４】
本発明のヒドロシリル化触媒は、白金原子に、下記一般式（１）で示されるビニルアルコキシシラン
ＣＨ2＝ＣＨ−ＳｉＲ1a（ＯＲ2）3-a  （１）
（Ｒ1，Ｒ2は互いに異なっていてもよい、脂肪族不飽和結合を有しない一価炭化水素基であり、ａは０，１又は２である）
が、好ましくは白金原子１個に対して上記ビニルアルコキシシランが４〜６個配位した白金−ビニルアルコキシシラン錯体である。
【００１５】
上記一価炭化水素基は、炭素数１〜１０、好ましくは炭素数１〜６の、アルキル基、シクロアルキル基、アリール基又はアラルキル基であることが好ましく、具体的には、例えば、メチル基、エチル基、プロピル基、イソプロピル基、ブチル基、イソブチル基、ｔｅｒｔ−ブチル基、ペンチル基、イソペンチル基、ネオペンチル基、ヘキシル基、ヘプチル基、オクチル基、２−エチルヘキシル基、ノニル基、デシル基等のアルキル基、シクロペンチル基、シクロヘキシル基、シクロヘプチル基等のシクロアルキル基、フェニル基、トリル基、キシリル基、ナフチル基等のアリール基、ベンジル基、フェニルエチル基等のアラルキル基などが挙げられる。
【００１６】
このビニルアルコキシシランとして、具体的には、
ＣＨ2＝ＣＨ−ＳｉＭｅ2(ＯＭｅ)、
ＣＨ2＝ＣＨ−ＳｉＭｅ(ＯＭｅ)2、
ＣＨ2＝ＣＨ−Ｓｉ(ＯＭｅ)3、
ＣＨ2＝ＣＨ−Ｓｉ(ＯＥｔ)3、
ＣＨ2＝ＣＨ−ＳｉＭｅ2(ＯＥｔ)、
ＣＨ2＝ＣＨ−ＳｉＭｅ(ＯＥｔ)2、
ＣＨ2＝ＣＨ−ＳｉＥｔ2(ＯＥｔ)、
ＣＨ2＝ＣＨ−ＳｉＥｔ(ＯＥｔ)2、
ＣＨ2＝ＣＨ−ＳｉＥｔ2(ＯＭｅ)、
ＣＨ2＝ＣＨ−ＳｉＥｔ(ＯＭｅ)2、
ＣＨ2＝ＣＨ−ＳｉＭｅ(Ｏ−ｉｓｏ−Ｐｒ)2、
ＣＨ2＝ＣＨ−ＳｉＭｅ(Ｏ−ｎ−Ｂｕ)2、
ＣＨ2＝ＣＨ−ＳｉＰｈ(ＯＭｅ)2、
ＣＨ2＝ＣＨ−ＳｉＭｅ(Ｏ−ｎ−Ｐｒ)2、
ＣＨ2＝ＣＨ−ＳｉＭｅ(Ｏ−ｉｓｏ−Ｂｕ)2、
ＣＨ2＝ＣＨ−ＳｉＭｅ(Ｏ−ｔｅｒｔ−Ｂｕ)2、
ＣＨ2＝ＣＨ−Ｓｉ(Ｏ−ｔｅｒｔ−Ｂｕ)3、
ＣＨ2＝ＣＨ−Ｓｉ(Ｏ−ｉｓｏ−Ｐｒ)3、
ＣＨ2＝ＣＨ−ＳｉＰｈ2(ＯＭｅ)
（式中、Ｍｅはメチル基、Ｅｔはエチル基、Ｐｒはプロピル基、Ｂｕはブチル基、Ｐｈはフェニル基を示す。）
などが例示できる。
【００１７】
なお、白金原子には上記ビニルアルコキシシランが最大６個配位することが可能であるが、ビニルアルコキシシランの配位数が５個以下の場合、残部として、例えば塩素等の上記ビニルアルコキシシラン以外の配位子が配位していてもよい。
【００１８】
本発明の白金−ビニルアルコキシシラン錯体は、上記ビニルアルコキシシランと塩化白金酸（即ち、塩化第２白金酸（Ｈ2ＰｔＣｌ6）及び／又は塩化第１白金酸（Ｈ2ＰｔＣｌ4））又はその塩とを、例えば炭酸水素ナトリウムなどの中和剤の存在下、好ましくはメタノール、エタノール等のアルコールなどの溶媒の溶液中で加熱（例えば、４０〜９０℃、特には５０〜８０℃）して、例えば０．５〜１０時間、特には１〜５時間反応させることにより合成することができる。なお、錯体の生成は、白金原子の原子価（特に、ｄ軌道電子の状態）の変化に伴う塩化白金酸からの反応溶液の変色によって容易に確認することができる。
【００１９】
各原料の使用量は、塩化白金酸又はその塩を白金基準で１モルに対して、ビニルアルコキシシランを３〜１０モル、特に４〜６モル用いることが好ましい。また、中和剤は、反応系を中性とする量とすることが好ましく、原料の塩化白金酸又はその塩に含まれる塩素原子に対して等モル以上、特に１．５倍モル以上とすることが好ましい。中和剤の添加量の上限は特に制限されないが、通常、１００倍モル以下、好ましくは５０倍モル以下、より好ましくは２０倍モル以下程度とすればよい。
【００２０】
この反応により白金−ビニルアルコキシシラン錯体が生成した反応液には、常温で、塩化物塩（例えば、中和剤として炭酸水素ナトリウムを用いた場合は、塩化ナトリウム）が中和塩として析出する。この中和塩をろ過等の方法で分離することにより、塩化白金酸由来の塩素を中和塩の形で取り除くことができ、必要に応じて、反応に用いた溶媒をその他の揮発成分と共に、常圧下又は減圧下で留去すれば、上記白金−ビニルアルコキシシラン錯体を主成分として含有するヒドロシリル化触媒組成物として得ることができる。
【００２１】
このヒドロシリル化触媒組成物に含まれる白金−ビニルアルコキシシラン錯体は、ビニルアルコキシシランの配位数が１〜６の白金−ビニルアルコキシシラン錯体の混合物であってよく、ビニルアルコキシシランの配位数が４〜６の白金−ビニルアルコキシシラン錯体が、特には、該配位数が６の白金−ビニルアルコキシシラン錯体が、金−ビニルアルコキシシラン錯体全体の５０モル％以上（５０〜１００モル％）、特に８０〜１００モル％である混合物がより好ましい。なお、ヒドロシリル化触媒組成物中の白金−ビニルアルコキシシラン錯体の含有量（錯体生成反応後、ろ過、揮発成分留去後の組成物中における錯体の含有量であり、後工程で添加する希釈溶剤、脱水剤等は含まないものとする）は５０質量％以上、特に８０〜１００質量％であることが好ましい。
【００２２】
塩化ナトリウム等の上述した中和によって生成した塩化物塩、未反応の塩化白金酸又はその塩などの含塩素化合物は、ヒドロシリル化触媒組成物中少量であれば含まれていてもかまわない。なお、ヒドロシリル化触媒組成物中の塩素原子の含有量（即ち、白金−ビニルアルコキシシラン錯体に、ビニルアルコキシシラン以外の配位子として配位している塩素、及び白金−ビニルアルコキシシラン錯体以外の含塩素化合物中の塩素原子）が、ヒドロシリル化触媒組成物中の白金原子１モルに対して０．１モル以下であることが好ましい。
【００２３】
本発明のヒドロシリル化触媒組成物は、シリコーンに可溶なトルエン、キシレンなどの有機溶剤、又はジメチルシリコーンオイルなどに溶解して保存又は使用することができる。また、系内の水分によって微量のアルコールを生成する可能性があるので、触媒能力に影響を与えない範囲で脱水剤、シリル化剤、α−シリルエステル化合物などを水分の影響を抑えることができる有効量添加してもよい。
【実施例】
【００２４】
以下、実施例及び比較例を示し、本発明を具体的に説明するが、本発明は下記の実施例に制限されるものではない。なお、以下、室温は２５℃を意味する。
【００２５】
［比較例１〜３、実施例１〜４］
温度計、攪拌器を装着した三口フラスコに表１に示されるアルコキシシランを表１に示される量、エチルアルコールを６８質量部、炭酸水素ナトリウムを４３質量部加え、よく混合した。次いで、エチルアルコール３８質量部で塩化第２白金酸（白金濃度４７．６０質量％）２０質量部を溶解させた溶液を室温で滴下した。滴下終了後、７０℃に加熱し、３時間熟成した。
【００２６】
比較例１，２及び実施例１〜４にあっては、反応溶液の色が赤橙色から淡黄色に変化したことにより、白金−ビニルアルコキシシラン錯体の生成が確認された。熟成後、ろ紙により中和塩をろ別した。ろ液を室温下４ｍｍＨｇに減圧して揮発成分を除去したところ表１に示される量の淡黄色液体（ヒドロシリル化触媒組成物）を得た。一方、比較例３にあっては、反応が全く進行しなかった。
【００２７】
得られた液体中の白金１モルに対する塩素原子のモル数（Ｃｌ／Ｐｔ）を蛍光Ｘ線分析装置にて測定した結果、及び該塩素量から算出されるビニルアルコキシシランの白金への配位数（モル平均値）を表１に併記する。得られた液体を白金濃度１．０質量％になるようにトルエンにて希釈したものを各々錯体Ａ〜Ｆとする。
【００２８】
【表１】
2008149228.tif 000002
【００２９】
次に、耐熱性試験として、錯体Ａ〜Ｆを５０℃で７日間加熱し、加熱しないものとの外観変化を評価した。結果を表２に示す（＊：ビニルシロキサンは１分子で塩素原子２個分のサイトに配位する）。
【００３０】
【表２】
2008149228.tif 000003
【００３１】
次に、錯体Ａ〜Ｆについて、ビニル価が０．０１８５ｍｏｌ／１００ｇのα，ω−ジビニルジメチルポリシロキサン１００質量部と、ＳｉＨ価が１．６６ｍｏｌ／１００ｇのα，ω-ビストリメチルシリルメチルハイドロジェンポリシロキサン１．３質量部との混合物に、白金濃度が２ｐｐｍになるように、上記耐熱性試験前後の錯体Ａ〜Ｆを加えて、室温で混合してシリコーン組成物を調製し、これを室温で攪拌機にて連続的に攪拌したとき、増粘により攪拌できなくなるまでの時間を測定した。耐熱性試験前の錯体Ｃが必要とした時間を１．０（基準値）とし、これとの比較値を表３に示す。
【００３２】
【表３】
2008149228.tif 000004
【００３３】
なお、実施例３及び４のシリコーン組成物は、室温では長時間硬化しなかったが、１２０℃では、初期、耐熱試験後ともに、５分で完全に硬化した。このことから、実施例３及び４の錯体は長い可使時間を有するヒドロシリル化触媒であることがわかった。